(57)【要約】【課題】  プレス成形時おける歪みの発生を抑制することができるプレス加工方法を提供すること。【解決手段】  ダイ１１、パンチ１２、ダイホルダ１３及びブランクホルダ１４を備えたプレス装置１０を用いるプレス加工方法では、中間成形加工工程に続いて最終成形加工工程が行われる。中間成形加工工程においては、ダイホルダ１３とブランクホルダ１４とによって保持される薄肉金属板Ｚの周縁部分Ｚ２からダイ１１の成形部１１ａとパンチ１２の成形部１２ａとによって成形される薄肉金属板Ｚの中央部分Ｚ１への材料の流動が許容された状態で、中央部分Ｚ１に中間形状が成形される。最終成形加工工程においては、ダイホルダ１３とブランクホルダ１４とによって周縁部分Ｚ２が固定された状態で、すなわち、周縁部分Ｚ２から中央部分Ｚ１への材料の流動が禁止された状態で、最終的に成形される。【選択図】  図６
2015077620.tif 000002
【特許請求の範囲】
【請求項１】
雌型と、雄型と、前記雌型の外周に位置するダイホルダと、前記雄型の外周に位置するブランクホルダとを有するプレス装置を用いて、前記雄型に設けた成形部を前記雌型に設けた成形部に進入させて薄肉のブランクに対して所定の形状を成形加工してプレス加工品を製造するプレス加工方法において、
前記ダイホルダと前記ブランクホルダとによって前記ブランクの周縁部分を固定することなく前記雌型の成形部と前記雄型の成形部との間に前記ブランクを介在させ、前記雌型の成形部及び前記雄型の成形部によって成形加工される前記ブランクの中央部分に向けて前記ブランクの周縁部分からの材料流動を許容した状態で前記雄型の成形部を前記雌型の成形部に第１の成形荷重により進入させて、前記ブランクの中央部分に前記所定の形状に至るまでの中間形状を成形加工する中間成形加工工程と、
前記ダイホルダと前記ブランクホルダとによって前記ブランクの周縁部分を固定して前記ブランクの中央部分に向けて前記ブランクの周縁部分からの材料流動を禁止した状態で、前記雄型の成形部を前記雌型の成形部に前記第１の成形荷重よりも大きな第２の成形荷重により進入させて前記ブランクの中央部分に前記中間形状から前記所定の形状に向けて最終的に成形加工するとともに、
前記雄型の成形部が前記雌型の成形部に前記第２の荷重により進入している状態で前記雌型及び前記雄型を前記ブランクの周縁部分を固定している前記ダイホルダ及び前記ブランクホルダに対して相対的に変位させて、前記ブランクの中央部分と前記ブランクの周縁部分との間における前記ブランクの周囲部分に歪を生じさせる最終成形加工工程とを含むように構成されたプレス加工方法。
【請求項２】
請求項１に記載のプレス加工方法において、
前記雌型及び前記雄型を前記ダイホルダ及び前記ブランクホルダに対して相対的に変位させるとき、
前記雌型及び前記雄型の前記成形部を設けた面において前記雌型の成形部以外の一般面と前記雄型の成形部以外の一般面との間は、前記ブランクの周囲部分における板厚よりも大きな隙間を有するプレス加工方法。
【請求項３】
請求項１又は請求項２に記載のプレス加工方法において、
前記最終成形加工工程は、
前記ブランクの周縁部分と前記ブランクの周囲部分との間に、前記雌型及び前記雄型を前記ダイホルダ及び前記ブランクホルダに対して相対的に変位させることに伴う塑性変形により段部を形成し、前記ブランクの周囲部分に歪を生じさせるプレス加工方法。
【請求項４】
請求項１ないし請求項３のうちのいずれか一つに記載のプレス加工方法において、
前記雌型の成形部及び前記雄型の成形部は、前記ブランクの中央部分に複数の筋状の凹凸を成形加工するプレス加工方法。
【請求項５】
請求項１ないし請求項４のうちのいずれか一つに記載のプレス加工方法において、
前記最終成形加工工程後、更に、前記ブランクの周囲部分の設定位置で前記ブランクの周縁部分をカットするように構成されたプレス加工方法。
【発明の詳細な説明】
【技術分野】
【０００１】
本発明は、薄肉のブランクに対して所定の形状を成形加工してプレス加工品を製造するプレス加工方法に関する。
【背景技術】
【０００２】
プレス加工品は、一般に、成形後に歪み（ゆがみ）が残ることが多い。特に、プレス加工品の素材として薄肉のブランク（薄肉金属板）を採用する場合には、歪みが残りやすく、機能上又は商品性を確保する上で歪みの除去は極めて重要となる。この点に関し、従来から、例えば、下記特許文献１に示すように、薄肉金属板を素材とするプレス加工品の歪みを除去するプレス加工品の歪み除去方法及びプレス装置は知られている。
【０００３】
この従来のプレス加工品の歪み除去方法は、プレス装置のダイスとブランクホルダインサートにより薄肉金属板の周縁部を固定した状態でプレス成形し、このプレス成形したプレス加工品の中心部を上型と下型とにより部分的に挟持した状態でプレス方向に移動させるようになっている。このように、プレス加工品を移動させることにより、プレス加工品の中心部を囲む周囲部分を中心部から離れる方向に相対的に引き延ばしてプレス加工品を塑性変形させ、この塑性変形によりプレス加工品から歪みを除去するようになっている。これにより、プレス加工品の形状を維持した状態で、引き延ばすのみの作業により、薄肉金属板を素材とするプレス加工品の歪み除去を簡単に行うことができるようになっている。
【先行技術文献】
【特許文献】
【０００４】
【特許文献１】特開２００３−２３０９１３号公報（特許第４１６６０１９号）
【発明の概要】
【０００５】
ところで、上記従来のプレス加工品の歪み除去方法及びプレス装置では、薄肉のブランクである薄肉金属板の周縁部をダイスとブランクホルダインサートによって固定した状態で、すなわち、周縁部から中心部に向けた材料流動を禁止した状態で、上型と下型とにより中心部に多数の筋状の凹凸が成形される。この場合、材料流動が禁止されているため、薄肉金属板の中心部に形成される多数の筋状の凹凸（溝）は、所謂、張出しによって成形される。従って、多数の筋状の凹凸を成形する際に発生する歪みが大きくなる傾向にある。
【０００６】
本発明は、上記課題を解決するためになされたものであり、その目的は、プレス成形時おける歪みの発生を抑制することができるプレス加工方法を提供することにある。
【０００７】
上記目的を達成するために、本発明の特徴は、雌型と、雄型と、前記雌型の外周に位置するダイホルダと、前記雄型の外周に位置するブランクホルダとを有するプレス装置を用いて、前記雄型に設けた成形部を前記雌型に設けた成形部に進入させて薄肉のブランクに対して所定の形状を成形加工してプレス加工品を製造するプレス加工方法において、前記ダイホルダと前記ブランクホルダとによって前記ブランクの周縁部分を固定することなく前記雌型の成形部と前記雄型の成形部との間に前記ブランクを介在させ、前記雌型の成形部及び前記雄型の成形部によって成形加工される前記ブランクの中央部分に向けて前記ブランクの周縁部分からの材料流動を許容した状態で前記雄型の成形部を前記雌型の成形部に第１の成形荷重により進入させて、前記ブランクの中央部分に前記所定の形状に至るまでの中間形状を成形加工する中間成形加工工程と、前記ダイホルダと前記ブランクホルダとによって前記ブランクの周縁部分を固定して前記ブランクの中央部分に向けて前記ブランクの周縁部分からの材料流動を禁止した状態で、前記雄型の成形部を前記雌型の成形部に前記第１の成形荷重よりも大きな第２の成形荷重により進入させて前記ブランクの中央部分に前記中間形状から前記所定の形状に向けて最終的に成形加工するとともに、前記雄型の成形部が前記雌型の成形部に前記第２の荷重により進入している状態で前記雌型及び前記雄型を前記ブランクの周縁部分を固定している前記ダイホルダ及び前記ブランクホルダに対して相対的に変位させて、前記ブランクの中央部分と前記ブランクの周縁部分との間における前記ブランクの周囲部分に歪を生じさせる最終成形加工工程とを含むように構成されることにある。
【０００８】
この場合、前記雌型及び前記雄型を前記ダイホルダ及び前記ブランクホルダに対して相対的に変位させるとき、前記雌型及び前記雄型の前記成形部を設けた面において前記雌型の成形部以外の一般面と前記雄型の成形部以外の一般面との間は、前記ブランクの周囲部分における板厚よりも大きな隙間を有することができる。
【０００９】
又、これらの場合、前記最終成形加工工程は、前記ブランクの周縁部分と前記ブランクの周囲部分との間に、前記雌型及び前記雄型を前記ダイホルダ及び前記ブランクホルダに対して相対的に変位させることに伴う塑性変形により段部を形成し、前記ブランクの周囲部分に歪を生じさせることができる。
【００１０】
又、これらの場合、前記雌型の成形部及び前記雄型の成形部は、前記ブランクの中央部分に複数の筋状の凹凸を成形加工することができる。
【００１１】
更に、これらの場合、前記最終成形加工工程後、更に、前記ブランクの周囲部分の設定位置で前記ブランクの周縁部分をカットするように構成することができる。
【００１２】
これらによれば、雄型の成形部を雌型の成形部に第１の成形荷重により進入させてブランクの中央部分に中間形状を成形する中間成形加工工程において、ブランクの周縁部分からブランクの中央部分に向かう材料流動を確保することができる。これにより、雄型の成形部が雌型の成形部に進入することに伴って、特に、ブランクの周縁部分に近い成形部位においては材料を流入させることができるため、少なくとも、この成形部位では、所謂、絞り加工により中間形状が容易に成形され、プレス加工に伴う歪みの発生を抑制することができる。尚、この場合、ブランクの周縁部分から離れた成形部位においては材料を流入させにくく、この成形部位では、所謂、張出し加工により中間形状が成形される。しかし、ブランクの周縁部分に近い成形部位に良好に材料を流入させることができるため、成形に進行に伴ってブランクの周囲部分から離れた成形部位との間で不可避的に発生する、所謂、材料の取り合いが軽減され、張出し加工においても過度に歪（ひずみ）を生じさせることを抑制することができる。
【００１３】
又、中間成形加工工程後の最終成形加工工程において、雌型及び雄型をダイホルダ及びブランクホルダに対して相対的に変位させることに伴う塑性変形によって（具体的に段部を形成することによって）ブランクの周囲部分に歪を生じさせることができる。すなわち、ブランクの中央部分に所定の形状まで成形した場合、ブランクの周囲部分に疎らに歪が生じると、この歪がプレス加工品の歪みを生じさせる。このため、ブランクの周囲部分における歪がほぼ均一の分布になるように、塑性変形によって（具体的に段部を形成することによって）ブランクの周囲部分に歪を生じさせる。これにより、上述したように、中間成形加工工程を経てプレス加工に伴う歪みの発生自体を抑制、言い換えれば、ブランクの周囲部分に生じる歪のムラを小さくした上で、更に、ブランクの周囲部分に均一の分布となるように歪を生じさせることにより、プレス加工品の歪みをより適切に除去することができる。
【００１４】
ここで、雌型及び雄型をダイホルダ及びブランクホルダに対して相対的に変位させるときには、ブランクの周囲部分が雌型及び雄型によって固定（拘束）されずに良好な材料流動性を有することができる。このため、塑性変形に伴ってブランクの周囲部分に確実に歪を生じさせることができて、プレス加工品の歪みを除去することができる。
【図面の簡単な説明】
【００１５】
【図１】本発明の実施形態に係り、プレス加工方法に用いられるプレス装置の構成を概略的に示す概略図である。
【図２】本発明の実施形態に係り、プレス加工方法を経て製造されるメタルセパレータを示す概略図である。
【図３】ブランクセット工程を説明するための図である。
【図４】中間成形加工工程におけるブランクホルダの降下を説明するための図である。
【図５】中間成形加工工程におけるパンチの降下を説明するための図である。
【図６】中間成形加工工程における中間形状の成形を説明するための図である。
【図７】最終成形加工工程を説明するための図である。
【図８】プレス加工品の取り出し時におけるパンチとブランクホルダの動作を説明するための図である。
【図９】プレス加工品の取り出し時におけるダイの動作を説明するための図である。
【図１０】本発明のプレス加工方法を経て成形されるプレス加工品を示す断面図である。
【図１１】プレス加工品に対するトリミング（周縁部分のカット）を説明するための図である。
【発明を実施するための形態】
【００１６】
以下に、本発明の実施形態を図面を用いて説明する。図１は、本実施形態に係り、薄肉のブランクとしての薄肉金属板Ｚに複数の筋状の凹凸を成形するプレス装置１０を示している。プレス装置１０は、雌型としてのダイ１１と、雄型としてのパンチ１２と、ダイホルダ１３と、ブランクホルダ１４とを備えている。
【００１７】
ダイ１１は、図１に示すように、下端面にて、油圧シリンダＹＳ及び２個一対のエンドブロックＥＢを介してボルスタＢＲ上に設置されている。これにより、ダイ１１は、油圧シリンダＹＳによって鉛直方向にて上方及び下方に移動することができ、エンドブロックＥＢによって下方への移動が規制されるようになっている。又、ダイ１１の上端面には、薄肉金属板Ｚに複数の筋状の凹凸を成形するための成形部１１ａが収容凹部１１ｂ内に設けられている。
【００１８】
パンチ１２は、図１に示すように、上端面にて、鉛直方向にて上動及び下動するスライドＳＬに一体的に組み付けられている。これにより、パンチ１２は、スライドＳＬとともに一体的に鉛直方向にて上方及び下方に移動することができる。又、パンチ１２の下端面には、薄肉金属板Ｚに複数の筋状の凹凸を成形するための成形部１２ａがダイ１１に形成された成形部１１ａ及び収容凹部１１ｂに進入可能に設けられている。これにより、パンチ１２（より詳しくは、成形部１２ａ）は、スライドＳＬにより、ダイ１１の収容凹部１１ｂ内に設けられた成形部１１ａに向けて下降して進入し、又、成形部１１ａ及び収容凹部１１ｂから上方に離間するようになっている。
【００１９】
ダイホルダ１３は、図１に示すように、ダイ１１の外周に位置しており、その下端面にてボルスタＢＲ上に設置されている。尚、ダイホルダ１３の上端面は、後述するように、載置された薄肉金属板Ｚをブランクホルダ１４とともに強固に挟持して固定するために、滑り止め加工（例えば、ローレット加工等）が施される場合がある。
【００２０】
ブランクホルダ１４は、図１に示すように、パンチ１２の外周に位置しており、その上端にてガススプリングＧＳを介してスライドＳＬに一体的に組み付けられている。これにより、ブランクホルダ１４は、スライドＳＬとともに一体的に鉛直方向にて上方及び下方に移動することができ、ダイホルダ１３とともに薄肉金属板Ｚを挟持する際にはガススプリングＧＳによって少なくとも低荷重と高荷重の２段階の荷重によって薄肉金属板Ｚを挟持するようになっている。尚、ブランクホルダ１４の下端面は、ダイホルダ１３に載置された薄肉金属板Ｚを強固に挟持して固定するために、滑り止め加工（例えば、ローレット加工等）が施される場合がある。
【００２１】
次に、上記のように構成したプレス装置１０を用いて、パンチ１２に設けた成形部１２ａをダイ１１の収容凹部１１ｂ内に設けた成形部１１ａに進入させて薄肉金属板Ｚに対して複数の筋状の凹凸を成形加工してプレス加工品Ｗを製造するプレス加工を説明する。尚、本実施形態においては、プレス加工品Ｗから仕上げ工程（カット工程）を経て得られる製品として、図２に示すように、多数の筋状の凹凸が成形されて、燃料電池に採用されるメタルセパレータを製造する場合を例示して説明する。
【００２２】
プレス装置１０は、図３に示したブランクセット工程、図４〜図６に示した中間成形加工工程、図７に示した最終成形加工工程を経て図１０に示したプレス加工品Ｗを成形製造する。
【００２３】
図３に示したブランクセット工程では、油圧シリンダＹＳによってダイ１１の上端面（より具体的には、収容凹部１１ｂの上端面）をダイホルダ１３の上端面に合わせる。そして、薄肉のブランクである薄肉金属板Ｚを載置してセットする。すなわち、このブランクセット工程を経ることにより、ダイ１１の成形部１１ａとパンチ１２の成形部１２ａとの間に薄肉金属板Ｚが介在された状態になる。ここで、薄肉金属板Ｚについては、図３に示すような予め設定された大きさに切断されたシート材を逐一供給したり、コイルからアンコイルして連続供給したりすることが可能である。このように、ブランクセット工程が終了すると、中間成形加工工程に進む。
【００２４】
図４〜図６に示した中間成形加工工程では、図４に示すように、スライドＳＬが下動することによってパンチ１２及びブランクホルダ１４が降下し、先ずブランクホルダ１４の下端面が薄肉金属板Ｚに接触する。続いて、図５に示すように、パンチ１２の成形部１２ａが薄肉金属板Ｚに接触する。この場合、ガススプリングＧＳの調整によって、降下するブランクホルダ１４は、ダイホルダ１３とともに低荷重、具体的に、後述するような中間形状の成形に伴って材料が内部に引き込まれる（すなわち、材料の流動が許容される）程度の荷重により、薄肉金属板Ｚを保持する。
【００２５】
更に、図６に示すように、スライドＳＬが下動し、パンチ１２の成形部１２ａが薄肉金属板Ｚの中央部分Ｚ１とともにダイ１１の成形部１１ａ及び収容凹部１１ｂに進入する。この場合、ダイホルダ１３とブランクホルダ１４とは、低荷重により薄肉金属板Ｚの周縁部分Ｚ２を保持している。このため、パンチ１２の成形部１２ａがダイ１１の成形部１１ａに進入することに伴って、薄肉金属板Ｚの周縁部分Ｚ２から中央部分Ｚ１に向けて材料が流動する、より詳しくは、薄肉金属板Ｚの周縁部分Ｚ２が中央部分Ｚ１に向けて引き込まれるように流れる。これにより、パンチ１２の成形部１２ａとダイ１１の成形部１１ａとによって挟まれて筋状の凹凸形状が成形される成形部位のうち、少なくとも、薄肉金属板Ｚの周縁部分Ｚ２に近い成形部位においては良好な材料の流動によって、所謂、絞り加工により、筋状の凹凸形状が成形される。一方、筋状の凹凸形状が成形される成形部位のうち、薄肉金属板Ｚの周縁部分Ｚ２から離れた成形部位においては良好な材料の流動が得られず、所謂、張出し加工により、筋状の凹凸形状が成形される。
【００２６】
すなわち、ダイホルダ１３とブランクホルダ１４とによって周縁部分Ｚ２が低荷重で保持されることにより、周縁部分Ｚ２に近い成形部位には良好な材料の流動（より詳しくは、材料の流入）が生じる。このため、周縁部分Ｚ２に近い成形部位と周縁部分Ｚ２から離れた成形部位との間で、凹凸形状の成形が進行することに伴って不可避的に発生する材料流動の不均一な状態、所謂、材料の取り合いが軽減される。これにより、周縁部分Ｚ２から離れた成形部位では張出し加工となるものの、過度に歪を生じさせることなく必要な筋状の凹凸形状を成形することができる。
【００２７】
又、この中間成形加工工程においては、パンチ１２の成形部１２ａは、第１の成形荷重Ｆ０により、薄肉金属板Ｚの中央部分Ｚ１とともにダイ１１の成形部１１ａ及び収容凹部１１ｂに進入し、薄肉金属板Ｚの中央部分Ｚ１を成形する。尚、第１の成形荷重Ｆ０の大きさは、後述する最終成形加工工程における第２の成形荷重Ｆ１の大きさの半分（Ｆ１／２）程度の大きさに設定されている。このため、パンチ１２の成形部１２ａとダイ１１の成形部１１ａとに挟まれて成形される筋状の凹凸は未だ成形部１１ａ，１２ａの形状すなわち最終的な製品形状（所定の形状）を正確に転写した形状ではなく、製品形状に至るまでの中間形状となる。このように、中間成形工程において薄肉金属板Ｚの中央部分に中間形状を成形すると、最終成形加工工程に進む。
【００２８】
図７に示した最終成形加工工程では、継続的なスライドＳＬの下動に対してガススプリングＧＳの調整により、ブランクホルダ１４は、ダイホルダ１３とともに高荷重、具体的に、成形に伴って材料が内部に引き込まれない（すなわち、材料の流動が禁止される）ように薄肉金属板Ｚの周縁部分Ｚ２を固定する荷重により、薄肉金属板Ｚを挟持する。又、パンチ１２の成形部１２ａは、ダイホルダ１３及びブランクホルダ１４によって薄肉金属板Ｚにおける材料の流動が禁止された状態で、更に薄肉金属板Ｚの中央部分Ｚ１とともにダイ１１の成形部１１ａ及び収容凹部１１ｂに進入する。すなわち、この状態では、中間形状から最終的な筋状の凹凸形状に向けて成形が進む。
【００２９】
又、このパンチ１２（成形部１２ａ）の進入に合わせて、ダイ１１を上方に付勢している油圧シリンダＹＳはその付勢力を徐々に低下させ、ダイ１１とパンチ１２とが一体的に下方に向けて移動することを許容する。これにより、ダイホルダ１３及びブランクホルダ１４が薄肉金属板Ｚの周縁部分Ｚ２を固定しているため、ダイ１１及びパンチ１２が一体的に下方に移動すると、ダイ１１及びパンチ１２とダイホルダ１３及びブランクホルダ１４とが相対的に変位して、所謂、段絞り加工が開始される。そして、この段絞り加工が開始されることにより、図７に示すように、薄肉金属板Ｚの中央部分Ｚ１と周縁部分Ｚ２との間における周囲部分Ｚ３と、ダイホルダ１３及びブランクホルダ１４に固定されている周縁部分Ｚ２との間に塑性変形による段部Ｚ４が成形される。ここで、段絞り加工が行われる際には、図７にてＡ部及びＢ部として示すように、ダイ１１の成形部１１ａ以外の一般面とパンチ１２の成形部１２ａ以外の一般面との間の隙間の大きさは、薄肉金属板Ｚの周囲部分Ｚ３における板厚よりも大きくなるように設定されており、段絞り加工における周囲部分Ｚ３の材料流動性が確保されるようになっている。これにより、周囲部分Ｚ３が段絞り加工によってスムーズに周辺部分Ｚ２に向けて引っ張られ、その結果、プレス加工品Ｗにおける歪みが良好に取り除かれる。
【００３０】
更に、スライドＳＬの下動によってパンチ１２がダイ１１とともに降下すると、ダイ１１がエンドブロックＥＢに当接し、ダイ１１及びパンチ１２の一体的な下方への移動が規制される。このため、パンチ１２の成形部１２ａは、第１の成形荷重Ｆ０よりも大きな第２の成形荷重Ｆ１により、薄肉金属板Ｚの中央部分Ｚ１とともにダイ１１の成形部１１ａ及び収容凹部１１ｂに進入する。これにより、薄肉金属板Ｚの中央部分Ｚ１において、パンチ１２の成形部１２ａとダイ１１の成形部１１ａの形状すなわち最終的な製品形状（所定の形状）が正確に転写されて成形される。又、ダイ１１及びパンチ１２の一体的な下方への移動が規制されることにより、一定量の段部Ｚ４を成形する段絞り加工も完了する。
【００３１】
このように、最終成形加工工程が完了すると、図８に示すように、スライドＳＬが上動することに伴って、パンチ１２及びブランクホルダ１４を上方に退避させる。そして、パンチ１２及びブランクホルダ１４を上方に退避させた後、図９に示すように、油圧シリンダＹＳがダイ１１を上方に移動させることにより、プレス加工品Ｗを取り出す。このように、パンチ１２及びブランクホルダ１４の退避後にダイ１１を上方に移動させることにより、プレス加工品Ｗの無用な変形を防止することができる。
【００３２】
このようにプレス加工されたプレス加工品Ｗは、図１１に示すように、薄肉金属板Ｚの周囲部分Ｚ３の設定位置でトリミングされて薄肉金属板Ｚの周縁部分Ｚ２及び段部Ｚ４がカットされる。これにより、図２に示したように、多数の筋状の凹凸形状が成形された製品としてのメタルセパレータが製造される。
【００３３】
以上の説明からも理解できるように、上記実施形態によれば、パンチ１２の成形部１２ａをダイ１１の成形部１１ａに第１の成形荷重Ｆ０により進入させて薄肉金属板Ｚの中央部分Ｚ１に中間形状を成形する中間成形加工工程において、薄肉金属板Ｚの周縁部分Ｚ２から薄肉金属板Ｚの中央部分Ｚ１に向かう材料流動を適切に確保することができる。これにより、パンチ１２の成形部１２ａがダイ１１の成形部１１ａに進入することに伴って、特に、周縁部分Ｚ２に近い成形部位においては材料を流入させることができるため、少なくとも、この成形部位では、所謂、絞り加工により中間形状が容易に成形される。従って、例えば、材料の流入させない場合に比して周囲部分Ｚ３に発生する歪のムラを小さくすることができ、プレス加工に伴う歪みの発生を抑制することができる。
【００３４】
又、最終成形加工工程において、薄肉金属板Ｚに段部Ｚ４を成形することによって、薄肉金属板Ｚの周囲部分Ｚ３に歪を生じさせることができる。すなわち、薄肉金属板Ｚの中央部分Ｚ１に最終的に複数の筋状の凹凸を成形した場合、周囲部分Ｚ３に疎らに歪が生じると、この歪がプレス加工品Ｗ及び製品であるメタルセパレータの歪みを生じさせる。このため、薄肉金属板Ｚの周囲部分Ｚ３における歪がほぼ均一の分布になるように、段部Ｚ４を成形することにより、周囲部分Ｚ３に歪を生じさせる。これにより、上述したように、中間成形加工工程を経ることによってプレス加工に伴う歪みの発生自体を抑制、すなわち、周囲部分Ｚ３に発生する歪のムラを小さくした上で、更に、段部Ｚ４を成形して周囲部分Ｚ３に均一の分布となるように歪を生じさせることにより、プレス加工品Ｗすなわち製品であるメタルセパレータの歪みをより適切に除去することができる。
【００３５】
ここで、ダイ１１及びパンチ１２をダイホルダ１３及びブランクホルダ１４に対して相対的に変位させるときには、図７にてＡ部及びＢ部として示したように、薄肉金属板Ｚの周囲部分Ｚ３がダイ１１及びパンチ１２によって固定（拘束）されずに良好な材料流動性を有することができる。このため、段部Ｚ４の成形に伴って周囲部分Ｚ３に確実に歪を生じさせることができて、プレス加工品Ｗの歪みを除去することができる。
【００３６】
本発明の実施にあたっては、上記実施形態に限定されるものではなく、本発明の目的を逸脱しない限りにおいて種々の変更が可能である。
【００３７】
例えば、上記実施形態においては、プレス装置１０のダイ１１、パンチ１２、ダイホルダ１３及びブランクホルダ１４が鉛直方向にて上下に配置されるように実施した。この場合、プレス装置１０のダイ１１、パンチ１２、ダイホルダ１３及びブランクホルダ１４を、鉛直方向以外の方向、例えば、水平方向にて左右に配置して実施することも可能である。このようにプレス装置１０を配置する場合であっても、上記実施形態と同様の効果が得られる。
【００３８】
又、上記実施形態においては、パンチ１２及びブランクホルダ１４がスライドＳＬによって上方又は下方に移動するように実施した。又、ダイ１１が油圧シリンダＹＳによって上方又は下方に移動するように実施した。この場合、スライドＳＬ及び油圧シリンダＹＳに代えて他の駆動装置、例えば、電気的に駆動する電動機等を採用して実施可能であることは言うまでもない。この場合であっても、上記実施形態と同様の効果が得られる。
【００３９】
又、上記実施形態においては、薄肉金属板Ｚの中央部分Ｚ１に複数の筋状の凹凸形状を成形するように実施した。この場合、複数の筋状の凹凸形状を成形することに代えて、例えば、点状（ディンプル状）の凹凸形状を成形するように実施可能であることは言うまでもない。この場合であっても、上記実施形態と同様の効果が得られる。
【００４０】
更に、上記実施形態においては、最終成形加工工程にて、ダイ１１及びパンチ１２が薄肉金属板Ｚの中央部分Ｚ１を挟持した状態（凹凸を成形した状態）で、薄肉金属板Ｚの周縁部分Ｚ２を固定しているダイホルダ１３及びブランクホルダ１４に対して、相対的に鉛直方向下方に移動させて段部Ｚ４を成形するように実施した。この場合、例えば、油圧シリンダＹＳによる付勢力を増大させてダイ１１の下方への移動を規制しておき、パンチ１２の成形部１２ａをダイ１１の成形部１１ａに対して第２の成形荷重により進入させて最終的な筋状の凹凸形状を成形した後、ダイ１１及びパンチ１２をダイホルダ１３及びブランクホルダ１４に対して相対的に鉛直方向上方に移動させて段部Ｚ４を成形するように実施することも可能である。或いは、例えば、ダイホルダ１１を鉛直方向にて上下方向に移動させる駆動装置（油圧シリンダ等）を設けておき、ダイ１１及びパンチ１２に対して、ダイホルダ１３及びブランクホルダ１４を相対的に鉛直方向下方又は上方に移動させて段部Ｚ４を成形するように実施することも可能である。これらによっても、上記実施形態と同様の効果が得られる。
【符号の説明】
【００４１】
１０…プレス装置、１１…ダイ（雌型）、１１ａ…成形部、１１ｂ…収容凹部、１２…パンチ（雄型）、１２ａ…成形部、１３…ダイホルダ、１４…ブランクホルダ、Ｚ…薄肉金属板（ブランク）、Ｚ１…中央部分、Ｚ２…周縁部分、Ｚ３…周囲部分、Ｚ４…段部、ＹＳ…油圧シリンダ、Ｗ…プレス加工品
【図１】
2015077620.tif 000003
【図２】
2015077620.tif 000004
【図３】
2015077620.tif 000005
【図４】
2015077620.tif 000006
【図５】
2015077620.tif 000007
【図６】
2015077620.tif 000008
【図７】
2015077620.tif 000009
【図８】
2015077620.tif 000010
【図９】
2015077620.tif 000011
【図１０】
2015077620.tif 000012
【図１１】
2015077620.tif 000013